(57)【要約】【課題】医療用チューブとして、引裂き強度に優れたシリコーンゴムが得られる、シリコーン樹脂組成物を提供する。【解決手段】ビニル基含有直鎖状オルガノポリシロキサン（Ａ）と直鎖状オルガノハイドロジェンポリシロキサン（Ｂ）とを含むシリコーン樹脂と、熱硬化後のデュロメーター硬さが４０以下となるエーテル骨格を有する硬化性樹脂（Ｃ）とで構成させるシリコーン樹脂組成物により達成される。シリコーン樹脂を用いてなる成形体で構成される医療用チューブを提供できる。【選択図】なし【特許請求の範囲】
【請求項１】
医療用チューブに用いる樹脂組成物であって、ビニル基含有直鎖状オルガノポリシロキサン（Ａ）と直鎖状オルガノハイドロジェンポリシロキサン（Ｂ）とを含むシリコーン樹脂と、熱硬化後のデュロメーター硬さが４０以下となる熱硬化性ポリエーテル系重合体（Ｃ）とを含むシリコーン樹脂組成物。
【請求項２】
前記ビニル基含有直鎖状オルガノポリシロキサン（Ａ）は下記式（１）で示されるものである請求項１に記載のシリコーン樹脂組成物。
【化１】
2012046656.tif 000008
（式（１）中、ｍは１〜１０００の整数、ｎは３０００〜１００００の整数であり、Ｒ１は炭素数１〜１０の置換又は非置換のアルキル基、アルケニル基、アリール基、又はこれらを組み合せた炭化水素基、Ｒ２は炭素数１〜１０の置換又は非置換のアルキル基、アルケニル基、アリール基、又はこれらを組み合せた炭化水素基、Ｒ３は炭素数１〜８の置換又は非置換のアルキル基、アリール基、又はこれらを組み合せた炭化水素基である。）
【請求項３】
前記直鎖状オルガノハイドロジェンポリシロキサン（Ｂ）は、下記式（２）で示されるものである請求項１又は２に記載のシリコーン樹脂組成物。
【化２】
2012046656.tif 000009
（式（２）中、ｍは０〜３００の整数、ｎは（３００−ｍ）の整数である。Ｒ４は炭素数１〜１０の置換又は非置換のアルキル基、アルケニル基、アリール基、これらを組み合せた炭化水素基、又はヒドリド基である。Ｒ５は炭素数１〜１０の置換又は非置換のアルキル基、アルケニル基、アリール基、これらを組み合せた炭化水素基、又はヒドリド基である。ただし、複数のＲ４及びＲ５のうち、少なくとも２つ以上がヒドリド基である。Ｒ６は炭素数１〜８の置換又は非置換のアルキル基、アリール基、又はこれらを組み合せた炭化水素基である。）
【請求項４】
前記熱硬化性ポリエーテル系重合体（Ｃ）を８０℃以上、１３０℃以下、１分以上、５分以下で硬化することを特徴とする請求項１乃至３いずれか１項記載のシリコーン樹脂組成物。
【請求項５】
前記熱硬化性ポリエーテル系重合体（Ｃ）の１００℃、５分間熱硬化後のＪＩＳ  Ｋ６２５３（２００１）におけるデュロメーター硬さが４０以下である請求項１乃至３いずれか１項に記載のシリコーン樹脂組成物。
【請求項６】
前記ビニル基含有直鎖状オルガノポリシロキサン（Ａ）は、ビニル基含有量が０．０５以上０．２モル％以下であるビニル基含有直鎖状オルガノポリシロキサンを含有する請求項１乃至５のいずれか１項に記載のシリコーン樹脂組成物。
【請求項７】
前記ビニル基含有直鎖状オルガノポリシロキサン（Ａ）の重合度が、４０００〜８０００の範囲である、請求項１乃至６のいずれか１項に記載のシリコーン樹脂組成物。
【請求項８】
前記直鎖状オルガノハイドロジェンポリシロキサン（Ｂ）はビニル基を有しないものである、請求項１乃至７のいずれか１項に記載のシリコーン樹脂組成物。
【請求項９】
前記ビニル基含有直鎖状オルガノポリシロキサン（Ａ）１００重量部に対し、前記直鎖状オルガノハイドロジェンポリシロキサン（Ｂ）を０．１〜５重量部の割合で含有する、請求項１乃至８のいずれか１項に記載のシリコーン樹脂組成物。
【請求項１０】
前記ビニル基含有直鎖状オルガノポリシロキサン（Ａ）１００重量部に対し、前記ビニル基含有分岐状オルガノポリシロキサン（Ｂ）を５〜７０重量部の割合で含有する、請求項１乃至９項のいずれか１項に記載のシリコーン樹脂組成物。
【請求項１１】
前記Ａ成分のオルガノポリシロキサンと前記Ｂ成分のオルガノハイドロジェンポリシロキサンとの合計量に対して、０．１〜１０００ｐｐｍ（白金換算）の量の白金又は白金化合物をさらに含有する、請求項１乃至１０のいずれか１項に記載のシリコーン樹脂組成物。
【請求項１２】
無機充填材をさらに含有する、請求項１乃至１１のいずれか１項に記載のシリコーン樹脂組成物。
【請求項１３】
請求項１乃至１２のいずれか１項に記載のシリコーン樹脂を用いてなる成形体。
【請求項１４】
請求項１３に記載の成形体で構成されることを特徴とする医療用チューブ。
【発明の詳細な説明】
【技術分野】
【０００１】
本発明は、引裂き強度に優れたシリコーンゴムが得られる、シリコーン樹脂組成物に関する。
【背景技術】
【０００２】
シリコーンゴムは、耐熱性、難燃性、化学的安定性、耐候性、耐放射線性、電気特性等に優れていることから、幅広い分野において様々な用途に使用されている。特に、シリコーンゴムは、生理的に不活性であると共に、生体に触れた場合の体組織に対する反応が少ないため、医療用各種カテーテル等、医療器具の材料としても利用されている。
【０００３】
医療用カテーテルは、胸腔や腹腔等の体腔、消化管や尿管等の管腔部、血管等に挿入し、体液の排出や、薬液、栄養剤及び造影剤等の注入点滴に用いられる管であり、生体適合性の他、耐傷付き性（耐引裂性）、耐キンク性（引張強度）、透明性、柔軟性（引張伸び性）等が要求される。医療用カテーテルの具体的用途としては、例えば、術後の血液や膿等の排液除去用吸引器のドレナージチューブや、経皮的内視鏡下胃ろう造設術（ＰＥＧ）等の術後の栄養摂取用チューブ等が挙げられる。また、カテーテル用の極細チューブ状のシリコーンゴムを製造するためには、シリコーンゴム材料であるシリコーンゴム組成物には押出成形性が求められる。
【０００４】
医療用カテーテルの材料としては、シリコーンゴムの他、軟質ポリ塩化ビニル等も一般的に使用されている。ポリ塩化ビニル等と比較して、シリコーンゴムは、生体適合性及び柔軟性の点において優れるものの、引裂強度や引張強度等の強度面、特に引裂強度の向上が求められている。引裂強度が充分でないと、施術中の針や刃物等による傷によってカテーテルが破断したり、或いは、引張強度が充分でないと、カテーテルが折れ曲がって降伏して閉塞（キンク）し、排出されるべき体液や注入されるべき薬液等のカテーテル内の流通が滞ってしまう。
【０００５】
そこで、シリコーンゴムの引裂強度や引張強度を高めるべく、様々な方法が提案されている（例えば、特許文献１〜７）。シリコーンゴムに高い引裂性を付与するための具体的な方法としては、シリカ微粒子等の無機充填材の添加、架橋密度の疎密化（シリコーンゴムの系中に架橋密度が高い領域と低い領域とを分布させる）等が挙げられる。架橋密度の疎密化による引裂性の向上は、架橋密度の高い領域が、引裂応力に対する抗力として作用するためと考えられている。
【０００６】
例えば、特許文献１では、高粘度及び低ビニル基含有量のオルガノポリシロキサン（生ゴム）を主体とし、これに、低粘度及び高ビニル基含有量のオルガノポリシロキサン（シリコーンオイル）、ビニル基含有オルガノポリシロキサン共重合体（ビニル基含有シリコーンレジン）、オルガノ水素シロキサン（架橋剤）、白金又は白金化合物（硬化触媒）、及び微粉末シリカ（充填剤）を配合した硬化性シリコーンゴム組成物が開示されている。
【先行技術文献】
【特許文献】
【０００７】
【特許文献１】特開平７−３３１０７９号公報
【特許文献２】特開平７−２２８７８２号公報
【特許文献３】特開平７−２５８５５１号公報
【特許文献４】米国特許３，８８４，８６６号公報
【特許文献５】米国特許４，５３９，３５７号公報
【特許文献６】米国特許４，０６１，６０９号公報
【特許文献７】米国特許３，６７１，４８０号公報
【発明の概要】
【発明が解決しようとする課題】
【０００８】
本発明の目的は、引裂き強度に優れたシリコーンゴムが得られる、シリコーン樹脂組成物を提供することにある。
【課題を解決するための手段】
【０００９】
このような目的は、下記（１）〜（１４）に記載の本発明により達成される。
（１）医療用チューブに用いる樹脂組成物であって、ビニル基含有直鎖状オルガノポリシロキサン（Ａ）と直鎖状オルガノハイドロジェンポリシロキサン（Ｂ）とを含むシリコーン樹脂と、熱硬化後のデュロメーター硬さが４０以下となる熱硬化性ポリエーテル系重合体（Ｃ）とを含むシリコーン樹脂組成物。
（２）前記ビニル基含有直鎖状オルガノポリシロキサン（Ａ）は下記式（１）で示されるものである（１）に記載のシリコーン樹脂組成物。
【化１】
2012046656.tif 000002
（式（１）中、ｍは１〜１０００の整数、ｎは３０００〜１００００の整数であり、Ｒ１は炭素数１〜１０の置換又は非置換のアルキル基、アルケニル基、アリール基、又はこれらを組み合せた炭化水素基、Ｒ２は炭素数１〜１０の置換又は非置換のアルキル基、アルケニル基、アリール基、又はこれらを組み合せた炭化水素基、Ｒ３は炭素数１〜８の置換又は非置換のアルキル基、アリール基、又はこれらを組み合せた炭化水素基である。）
（３） 前記直鎖状オルガノハイドロジェンポリシロキサン（Ｂ）は、下記式（２）で示されるものである（１）又は（２）に記載のシリコーン樹脂組成物。
【化２】
2012046656.tif 000003
（式（２）中、ｍは０〜３００の整数、ｎは（３００−ｍ）の整数である。Ｒ４は炭素数１〜１０の置換又は非置換のアルキル基、アルケニル基、アリール基、これらを組み合せた炭化水素基、又はヒドリド基である。Ｒ５は炭素数１〜１０の置換又は非置換のアルキル基、アルケニル基、アリール基、これらを組み合せた炭化水素基、又はヒドリド基である。ただし、複数のＲ４及びＲ５のうち、少なくとも２つ以上がヒドリド基である。Ｒ６は炭素数１〜８の置換又は非置換のアルキル基、アリール基、又はこれらを組み合せた炭化水素基である。）
（４）前記熱硬化性ポリエーテル系重合体（Ｃ）を８０℃以上、１３０℃以下、１分以上、５分以下で硬化することを特徴とする（１）乃至（３）いずれか１項記載のシリコーン樹脂組成物。
（５）前記熱硬化性ポリエーテル系重合体（C）の１００℃、５分間熱硬化後のＪＩＳ  Ｋ６２５３（２００１）におけるデュロメーター硬さが４０以下である（１）乃至（３）いずれか１項記載のシリコーン樹脂組成物。
（６）前記ビニル基含有直鎖状オルガノポリシロキサン（Ａ）は、ビニル基含有量が０．０５以上０．２モル％以下であるビニル基含有直鎖状オルガノポリシロキサンを含有する（１）乃至（５）のいずれか１項に記載のシリコーン樹脂組成物。
（７）前記ビニル基含有直鎖状オルガノポリシロキサン（Ａ）の重合度が、４０００〜８０００の範囲である、（１）乃至（６）のいずれか１項に記載のシリコーン樹脂組成物。
（８）前記直鎖状オルガノハイドロジェンポリシロキサン（Ｂ）はビニル基を有しないものである、（１）乃至（７）のいずれか１項に記載のシリコーン樹脂組成物。
（９）前記ビニル基含有直鎖状オルガノポリシロキサン（Ａ）１００重量部に対し、前記直鎖状オルガノハイドロジェンポリシロキサン（Ｂ）を０．１〜５重量部の割合で含有する、（１）乃至（８）のいずれか１項に記載のシリコーン樹脂組成物。
（１０）前記ビニル基含有直鎖状オルガノポリシロキサン（Ａ）１００重量部に対し、前記ビニル基含有分岐状オルガノポリシロキサン（Ｂ）を５〜７０重量部の割合で含有する、（１）乃至（９）項のいずれか１項に記載のシリコーン樹脂組成物。
（１１）前記Ａ成分のオルガノポリシロキサンと前記Ｂ成分のオルガノハイドロジェンポリシロキサンとの合計量に対して、０．１〜１０００ｐｐｍ（白金換算）の量の白金又は白金化合物をさらに含有する、（１）乃至（１０）のいずれか１項に記載のシリコーン樹脂組成物。
（１２）無機充填材をさらに含有する、（１）乃至（１１）のいずれか１項に記載のシリコーン樹脂組成物。
（１３） （１）乃至（１２）のいずれか１項に記載のシリコーン樹脂を用いてなる成形体。
（１４）（１３）に記載の成形体で構成されることを特徴とする医療用チューブ。
【発明の効果】
【００１０】
本発明によれば本発明のシリコーン樹脂組成物を硬化して得られるシリコーンゴムは、引裂強度に優れるものである。従って、本発明のシリコーン樹脂組成物を用いてなる成形体及び該成形体で構成される医療用チューブは引裂強度が高い。すなわち、本発明によれば、耐傷付性及び耐キンク性に優れたシリコーンゴム製医療用カテーテルを提供することが可能である。
【発明を実施するための形態】
【００１１】
以下、本発明のシリコーンゴム系硬化性組成物を構成する各成分について説明する。本発明のシリコーン樹脂組成物は、前記（Ａ）〜（Ｃ）成分を必須成分とするものである。  
【００１２】
（Ａ）ビニル基含有オルガノポリシロキサン
ビニル基含有オルガノポリシロキサン（Ａ）は、本発明のシリコーンゴム系硬化性組成物の主成分であり、直鎖構造あるいは分岐状構造を有する重合体である。ビニル基を含有し、該ビニル基が加硫時の架橋点となる。
【００１３】
ビニル基含有オルガノポリシロキサン（Ａ）のビニル基の含有量は、特に限定されないが、０．０１〜１５モル％、さらに０．０５〜１２モル％であることが好ましい。ここで、ビニル基含有量とは、ビニル基含有オルガノポリシロキサン（Ａ）を構成する全ユニットを１００モル％としたときのビニル基含有シロキサンユニットのモル％である。但し、ビニル基含有シロキサンユニット１つに対して、ビニル基１つであると考える。
【００１４】
ビニル基含有オルガノポリシロキサン（Ａ）の重合度は特に限定されないが、通常、３０００〜１００００の範囲であり、好ましくは４０００〜８０００の範囲であることが好ましい。
ビニル基含有オルガノポリシロキサン（Ａ）の比重は、通常、０．９〜１．１の範囲である。
ビニル基含有オルガノポリシロキサン（Ａ）としては、下記式（１）で表される直鎖構造を有するものが好ましい。
【００１５】
【化３】
2012046656.tif 000004
【００１６】
式（３）中、Ｒ１は炭素数１〜１０の置換又は非置換のアルキル基、アルケニル基、アリール基、又はこれらを組み合せた炭化水素基である。炭素数１〜１０のアルキル基としては、例えば、メチル基、エチル基、プロピル基等が挙げられ、中でも、メチル基が好ましい。炭素数１〜１０のアルケニル基としては、例えば、ビニル基、アリル基、ブテニル基等が挙げられ、中でも、ビニル基が好ましい。炭素数１〜１０のアリール基としては、例えば、フェニル基等が挙げられる。
【００１７】
また、Ｒ２は炭素数１〜１０の置換又は非置換のアルキル基、アルケニル基、アリール基、又はこれらを組み合わせた炭化水素基である。炭素数１〜１０のアルキル基としては、例えば、メチル基、エチル基、プロピル基等が挙げられ、中でも、メチル基が好ましい。炭素数１〜１０のアルケニル基としては、例えば、ビニル基、アリル基、ブテニル基が好ましい。炭素数１〜１０のアリール基としては、例えば、フェニル基が挙げられる。
【００１８】
また、Ｒ３は炭素数１〜８の置換又は非置換のアルキル基、アリール基、又はこれらを組み合せた炭化水素基である。炭素数１〜８のアルキル基としては、例えば、メチル基、エチル基、プロピル基等が挙げられ、中でも、メチル基が好ましい。炭素数１〜８のアリール基としては、例えば、フェニル基が挙げられる。
【００１９】
式（３）中のＲ１及びＲ２の置換基としては、例えば、メチル基、ビニル基等が挙げられ、Ｒ３の置換基としては、例えば、メチル基等が挙げられる。
尚、式（３）中、複数のＲ１は互いに独立したものであり、互いに異なっていてもよいし、同じであってもよい。Ｒ２、及びＲ３についても同様である。
【００２０】
ｍ、ｎは、式（３）で表されるビニル基含有オルガノポリシロキサン（Ａ）を構成する繰り返し単位の数であり、ｍは１〜１０００の整数、ｎは３０００〜１００００の整数である。ｍは、好ましくは４０〜７００であり、ｎは、好ましくは３６００〜８０００である。
式（３）で表されるビニル基含有オルガノポリシロキサン（Ａ）の具体的構造としては、下記式（４）で表されるものが挙げられる。
【００２１】
【化４】
2012046656.tif 000005
【００２２】
式（４）中、Ｒ１及びＲ２は、それぞれ独立して、メチル基又はビニル基であり、少なくとも一方がビニル基である。
【００２３】
（Ｂ）オルガノハイドロジェンポリシロキサン
オルガノハイドロジェンポリシロキサン（Ｂ）は、直鎖状あるいは分岐状の構造で、Ｓｉに水素が直接結合した構造（≡Ｓｉ−Ｈ）を有し、（Ａ）ビニル基含有オルガノポリシロキサンのビニル基の他、シリコーンゴム系硬化性組成物に配合される成分のビニル基とヒドロシリル化反応し、これら成分を架橋するものである。
【００２４】
オルガノハイドロジェンポリシロキサン（Ｂ）において、Ｓｉに直接結合する水素原子（ヒドリド基）の量は特に限定されない。シリコーンゴム系硬化性組成物において、（Ａ）ビニル基含有直鎖状オルガノポリシロキサン中のビニル基１モルに対し、直鎖状オルガノハイドロジェンポリシロキサン（Ｂ）のヒドリド基量が、０．５〜５モルとなる量が好ましく、さらに好ましくは１〜３．５モルとなる量である。
オルガノハイドロジェンポリシロキサン（Ｂ）の分子量は特に限定されないが、重量平均分子量が２００００以下であることが好ましく、特に重量平均分子量が７０００以下であることが好ましい。オルガノハイドロジェンポリシロキサン（Ｂ）の重量平均分子量は、ＧＰＣ（ゲル透過クロマトグラフィー）により測定することができる。
【００２５】
オルガノハイドロジェンポリシロキサン（Ｂ）は、通常、ビニル基を有しないものであることが好ましい。分子内の架橋反応が進行する可能性があるからである。
【００２６】
オルガノハイドロジェンポリシロキサン（Ｂ）としては、下記式（２）で表される構造を有するものが好ましい。
【００２７】
【化２】
2012046656.tif 000006
【００２８】
式（２）中、Ｒ５は炭素数１〜１０の置換又は非置換のアルキル基、アルケニル基、アリール基、又はこれらを組み合せた炭化水素基、ヒドリド基である。炭素数１〜１０のアルキル基としては、例えば、メチル基、エチル基、プロピル基等が挙げられ、中でも、メチル基が好ましい。炭素数１〜１０のアルケニル基としては、例えば、ビニル基、アリル基、ブテニル基等が挙げられ、中でも、ビニル基が好ましい。炭素数１〜１０のアリール基としては、例えば、フェニル基が挙げられる。
【００２９】
また、Ｒ６は炭素数１〜１０の置換又は非置換のアルキル基、アルケニル基、アリール基、又はこれらを組み合せた炭化水素基、ヒドリド基である。炭素数１〜１０のアルキル基としては、例えば、メチル基、エチル基、プロピル基が挙げられ、中でも、メチル基が好ましい。炭素数１〜１０のアルケニル基としては、例えば、ビニル基が挙げられ、中でも、ビニル基が好ましい。炭素数１〜１０のアリール基としては、例えば、フェニル基が挙げられる。
【００３０】
尚、式（２）中、複数のＲ５は互いに独立したものであり、互いに異なっていてもよいし、同じであってもよい。Ｒ６についても同様である。ただし、複数のＲ５及びＲ６のうち、少なくとも２つ以上がヒドリド基である。
【００３１】
また、Ｒ７は炭素数１〜８の置換又は非置換のアルキル基、アリール基、又はこれらを組み合せた炭化水素基である。炭素数１〜８のアルキル基としては、例えば、メチル基、エチル基、プロピル基等が挙げられ、中でも、メチル基が好ましい。炭素数１〜８のアリール基としては、例えば、フェニル基が挙げられる。複数のＲ７は互いに独立したものであり、互いに異なっていてもよいし、同じであってもよい。
【００３２】
式（２）中のＲ５，Ｒ６，Ｒ７の置換基としては、例えば、メチル基、ビニル基等が挙げられ、分子内の架橋反応を防止する観点から、メチル基が好ましい。
【００３３】
ｍ、ｎは、式（２）で表される直鎖状オルガノハイドロジェンポリシロキサン（Ｂ）を構成する繰り返し単位の数であり、ｍは０〜３００の整数、ｎは（３００−ｍ）の整数である。好ましくは、ｍは０〜１５０の整数、ｎは（１５０−ｍ）の整数である。
【００３４】
（Ｃ）熱硬化性ポリエーテル系重合体
熱硬化性ポリエーテル系重合体（Ｃ）は、本発明のシリコーン樹脂組成物の必須成分であり、直鎖構造あるいは分岐状構造を有する重合体である。
【００３５】
熱硬化性ポリエーテル系重合体（Ｃ）の硬化温度は特に制限はないが８０℃以上、１３０℃以下が好ましい。
【００３６】
熱硬化性ポリエーテル系重合体（Ｃ）の硬化時間は特に制限はないが５分以上、１０分以下が好ましい。
【００３７】
熱硬化性ポリエーテル系重合体（Ｃ）の硬度は特に制限はないが好ましくは１００℃、５分間熱硬化後のＪＩＳ  Ｋ６２５３（２００１）におけるデュロメーター硬さが４０以下がよい。
【００３８】
デュロメーター硬さとは試験片表面に、定められた形状の押針を、ばねを介して押し付けたときの押針の押込み深さから硬さを求める試験機（デュロメーター）を用いて得られる硬さのことである。
【００３９】
ＪＩＳ  Ｋ６２５３（２００１）とは加硫ゴム及び熱可塑性ゴムの硬さ試験方法を規定した規格である。
【００４０】
本発明のシリコーンゴム系硬化性組成物は前記（Ａ）、（Ｂ）、（Ｃ）成分以外の成分を含有していてもよい。その他の成分としては、例えば、下記（Ｄ）、（Ｅ）が挙げられる。
【００４１】
（Ｄ）無機充填材
無機充填材（Ｄ）は、シリコーンゴムの硬さや機械的強度の向上、特に引張り強度の向上を目的として添加される成分であり、公知のものを用いることができる。具体的には、例えば、シリカ微粒子、クレイ等を挙げることができ、特にシリカ微粒子が好ましい。シリカ微粒子は、比表面積が５０〜４００ｍ2／ｇ、特に、１００〜４００ｍ2／ｇであることが好ましい。シリカ微粒子としては、ヒュームドシリカ、焼成シリカ、沈降シリカ等が挙げられる。シリカ微粒子は、鎖状オルガノポリシロキサン、環状オルガノポリシロキサン、ヘキサメチルジシラザン、ジクロルジメチルシラン等で表面処理されたものでもよい。無機充填材は、１種のみを単独で用いてもよいし、２種以上を組み合せて用いてもよい。
【００４２】
（Ｅ）白金又は白金化合物
白金又は白金化合物（Ｅ）は、加硫の触媒として作用する成分であり、その添加量は触媒量である。具体的な成分としては、公知のものを使用することができる。例えば、白金黒、白金をシリカやカーボンブラック等に担持させたもの、塩化白金酸又は塩化白金酸のアルコール溶液、塩化白金酸とオレフィンの錯塩、塩化白金酸とビニルシロキサンとの錯塩等が挙げられる。触媒成分である白金又は白金化合物は、１種のみを単独で用いてもよいし、２種以上を組み合わせて用いてもよい。
【００４３】
本発明のシリコーンゴム系硬化性組成物は、前記（Ａ）〜（Ｄ）成分の他、シリコーンゴム系硬化性組成物に配合される公知の成分を含有していてもよい。例えば、ウェッター、珪藻土、酸化鉄、酸化亜鉛、酸化チタン、酸化バリウム、酸化マグネシウム、酸化セリウム、炭酸カルシウム、炭酸マグネシウム、炭酸亜鉛、ガラスウール、マイカ等が挙げられる。その他、分散剤、顔料、染料、帯電防止剤、酸化防止剤、難燃剤、熱伝導性向上剤等を適宜配合することができる。
【００４４】
本発明のシリコーンゴム系硬化性組成物において、各成分の含有割合は特に限定されないが、通常、ビニル基含有オルガノポリシロキサン（Ａ）１００重量部に対し、オルガノハイドロジェンポリシロキサン（Ｂ）を０．０１〜５０重量部、特に、ビニル基含有直鎖状オルガノポリシロキサン（Ａ）１００重量部に対し、オルガノハイドロジェンポリシロキサン（Ｂ）を０．５〜３０重量部の割合で含有することが好ましい。
【００４５】
無機充填材（Ｄ）の含有量は、（Ａ）、（Ｂ）の合計量１００重量部に対し、１０〜１００重量部、特に２０〜５０重量部の割合で含有することが好ましい。
白金又は白金化合物（Ｄ）の含有量は、触媒量であり、適宜設定することができるが、具体的には、（Ａ）〜（Ｃ）の合計量１００重量部に対して０．０５〜５重量部、特に０．１〜１重量部の範囲が好ましい
【００４６】
無機充填材（Ｄ）を添加する場合には、均一な組成物を得るためには、通常、予め、（Ａ）ビニル基含有オルガノポリシロキサンに、無機充填材（Ｄ）の少なくとも一部を分散させることが好ましい。ビニル基含有オルガノポリシロキサン（Ａ）として、ビニル基含有量の異なる（Ａ１）と（Ａ２）とを組み合せて用いる場合には、（Ａ１）及び（Ａ２）のそれぞれに無機充填材（D）の少なくとも一部を予め分散させ、これら分散物を混合して混練した後、残りの無機充填材を添加、さらに混練することが好ましい。また、触媒である白金又は白金化合物（Ｅ）は、ハンドリング性の観点から、予め、ビニル基含有オルガノポリシロキサン（Ａ）に分散させることが好ましい。
【００４７】
以上のようにして得られた本発明のシリコーンゴム系硬化性組成物は、例えば、８０〜２００℃で１〜１５分間硬化することによってシリコーンゴムを得ることができる。
【００４８】
本発明のシリコーン樹脂組成物を硬化させることによって、ＪＩＳ  Ｋ６２５１（２００４）によるダンベル状３号形試験片の引張り強さが４Ｎ／ｍｍ２以上であり、且つ、ＪＩＳ  Ｋ６２５２（２００１）による切込み無しアングル形試験片の引裂き強さが４０Ｎ／ｍｍ以上、且つ、ＪＩＳ  Ｋ６２５２（２００１）による切込み有りアングル形試験片（クレセント型試験片）の引裂き強さが４０Ｎ／ｍｍ以上である、シリコーンゴムを得ることが可能である。
ここで、前記に引張り強さ及び前記引裂き強さは、それぞれ、試験片の厚みを１ｍｍとする以外は、ＪＩＳ  Ｋ６２５１（２００４）、ＪＩＳ  Ｋ６２５２（２００１）に準拠して、発明のシリコーン樹脂組成物を硬化して作製した試験片を用いて測定することができる。
上記のような引張り強さ及び引裂き強さを有するシリコーンゴムを用いることで、上記機械的強度に優れた成形体を得ることができる。そして、このような成形体を用いることによって、耐キンク性及び耐傷付き性に優れたシリコーンゴム製医療用チューブ（例えばカテーテル）及び医療機器（例えば創部用ドレナージキット）を得ることができる。
【実施例】
【００４９】
以下、本発明を実施例および比較例に基づいて詳細に説明するが、本発明はこれに限定されるものではない。
以下、本発明のシリコーンゴム系硬化性組成物の一形態を実施例により説明するが、本発明はこれら実施例に限定されるものではない。
実施例及び比較例において使用した原材料は以下の通りである。
（１）  直鎖状のビニル基含有オルガノポリシロキサン（Ａ）、ビニル基含有量０．１３モル
（２）  直鎖状のオルガノハイドロジェンポリシロキサン（Ｂ）：（モメンティブ）製・「ＴＣ２５Ｄ」
熱硬化性ポリエーテル系重合体（Ｃ）
（４）  無機充填材：シリカ微粒子（Ｄ）（日本アエロジル）製・「アエロジェルＲ９７２」
（５）  白金（Ｅ）：（モメンティブ）製・「ＴＣ−２５Ａ」（実施例１）
【００５０】
［実施例］
（シリコーン樹脂組成物の調製）
直鎖状のビニル基含有オルガノポリシロキサン（Ａ）４０ｇに、無機充填材（Ｄ）２４ｇを添加し、ニーダーを用いて室温下で均一になるまで混練してマスターバッチを調製した。このマスターバッチ６４ｇ、熱硬化性ポリエーテル系重合体（Ｃ）を８ｇ、直鎖状のオルガノハイドロジェンポリシロキサン（Ｂ）１．４ｇ、白金（Ｅ）を０．３ｇ加え混合し、２本ロールを用いて均一になるまで、混練しシリコーン樹脂組成物を調製した。
【００５１】
（シリコーン樹脂組成物の評価）
＜引張強度及び引裂強度＞
得られたシリコーン樹脂組成物を、１００℃、１０ＭＰａで１０分間プレスし、１ｍｍのシート状に成形した。
得られたシート状シリコーンゴムを用いて、ＪＩＳ  Ｋ６２５１（２００４）に準拠して、ダンベル状３号形試験片、及び、ＪＩＳ  Ｋ６２５２（２００１）に準拠して切込み無しアングル形試験片、切込み有りアングル形試験片を作製しＪＩＳ  Ｋ６２５１（２００４）によるダンベル状３号形試験片の引張強度、及び、ＪＩＳ  Ｋ６２５２（２００１）による切込み無しアングル形試験片、切込み有りアングル形試験片の引裂強度を測定した。ただし、引張強度及び引裂強度の測定に用いた試験片の厚みは、１ｍｍとした。
実施例１のシリコーン樹脂組成物を硬化して得られるシリコーンゴムは、透明性を有していると共に引張伸び率が８００％以上であり、柔軟性を有していることが確認された。
表１に各原材料の仕込量と重量比を示す。  
【００５２】
【表１】
2012046656.tif 000007
【００５３】
[比較例]
（シリコーン樹脂組成物の調製）
直鎖状のビニル基含有オルガノポリシロキサン（Ａ）４０ｇに、無機充填材（D）２４ｇを添加し、ニーダーを用いて室温下で均一になるまで混練してマスターバッチを調製した。このマスターバッチ６４ｇに直鎖状のオルガノハイドロジェンポリシロキサン（Ｂ）１．４ｇ、白金（E）を０．３ｇ加え混合し、２本ロールを用いて均一になるまで、混練しシリコーン樹脂組成物を調製した。
（シリコーン樹脂組成物の評価）
＜引張強度及び引裂強度＞
得られたシリコーン樹脂組成物を、１００℃、１０ＭＰａで１０分間プレスし、１ｍｍのシート状に成形した。
【００５４】
得られたシート状シリコーンゴムを用いて、ＪＩＳ  Ｋ６２５１（２００４）に準拠して、ダンベル状３号形試験片、及び、ＪＩＳ  Ｋ６２５２（２００１）に準拠して切込み無しアングル形試験片、切込み有りアングル形試験片を作製しＪＩＳ  Ｋ６２５１（２００４）によるダンベル状３号形試験片の引張強度、及び、ＪＩＳ  Ｋ６２５２（２００１）による切込み無しアングル形試験片、切込み有りアングル形試験片の引裂強度を測定した。ただし、引張強度及び引裂強度の測定に用いた試験片の厚みは、１ｍｍとした。
また、実施例１同様透明性及び引張伸び率についても評価した。その結果、比較例１のシリコーンゴム系硬化性組成物は、良好な押出成形性を有していることが確認された。さらに、透明性を有していると共に、引張伸び率が８００％であり、柔軟性を有していることが確認された。
表１に各原材料の仕込量と重量比を示す。
【００５５】
［結果］
表１、実施例１に示すように、比較例１のシリコーン樹脂系組成物より得られたシリコーンゴムは、引張強度には優れるものの、引裂強度は３０Ｎ／ｍｍであり不十分であった。
これに対して、実施例１のシリコーン樹脂組成物より得られたシリコーンゴムは、引張強度が４．０Ｎ／ｍｍ２以上、且つ、引裂強度が３０／ｍｍ以上であり、優れた引張強度及び引裂強度を示した。特に、実施例１のシリコーン樹脂組成物を硬化して得られたシリコーンゴムは、４７．８Ｎ／ｍｍという高い引裂強度を示した。
【産業上の利用可能性】
【００５６】
本発明によって、引裂き強度の優れたシリコーンゴム組成物を得ることが出来、それによって、耐傷付き性に優れたシリコーンゴム製医療用カテーテルを提供することが可能である。